СЛОИСТЫЙ КОМПОЗИТНЫЙ МАТЕРИАЛ ДЛЯ ЭЛЕМЕНТОВ СКОЛЬЖЕНИЯ, СПОСОБ ЕГО ПРОИЗВОДСТВА И ЕГО ПРИМЕНЕНИЯ

1. Слоистый композитный материал для элементов скольжения, состоящий из несущего слоя, наносимый на поверхность элемента скольжения, выполненный из сплава, включающего медь или алюминий, и слой скольжения, расположенный поверх вышеупомянутого слоя, причем слой скольжения включает 90-99,6 мас.% олова или оловянного сплава с долей олова более 60 мас.% и 0,2-6 мас.% частиц твердой смазки, имеющей твердость по Моосу ≤ 3 и размер частиц ≤ 10 мкм, причем частицы твердой смазки представляют собой комбинацию частиц сульфида олова(IV) и частиц графита, частиц сульфида олова(IV) и частицы сульфида молибдена(IV) или частиц графита и частиц сульфида молибдена(IV).
2. Слоистый композитный материал по п.1, отличающийся тем, что слой скольжения дополнительно содержит 0,2-4 мас.% частиц твердого материала, имеющего твердость по Моосу ≥ 8 и размер частиц ≤ 5 мкм.
3. Слоистый композитный материал по п.1 или 2, отличающийся тем, что слой скольжения состоит из 90-99,6 мас.% олова или оловянного сплава с долей олова более 60 мас.%, 0,2-6 мас.% частиц твердой смазки, имеющей твердость по Моосу ≤ 3 и размер частиц ≤ 10 мкм и, необязательно, 0,2-4 мас.% частиц твердого материала, имеющего твердость по Моосу ≥ 8 и размер частиц ≤ 5 мкм.
4. Слоистый композитный материал по п.2, отличающийся тем, что частицы твердого материала выбраны из группы, к которой относятся карбид вольфрама, карбид хрома, оксид алюминия, карбида кремния, нитрида кремния, кубический нитрид бора, карбид бора и алмаз.
5. Слоистый композитный материал по п.1 или 2, отличающийся тем, что предусмотрен металлический слой диффузионного барьера между несущим слоем и слоем скольжения, и/или на слой скольжения дополнительно нанесен металлический приработочный слой.
6. Способ изготовления слоистого композитного материала для элементов скольжения по одному из пп. 1-5, включающий этапы, на которых
(a) элемент скольжения, включающий несущий слой, наносимый на поверхность элемента скольжения, выполненный из сплава, включающего медь или алюминий и, необязательно, металлический слой диффузионного барьера, расположенный поверх первого, включают в водный электролит, который имеет pH≤3 и содержит ионы олова, частицы твердой смазки, имеющей твердость по Моосу ≤ 3 и размер частиц ≤ 10 мкм и, необязательно, частицы твердого материала, имеющего твердость по Моосу ≥ 8 и размер частиц ≤ 5 мкм, причем частицы твердой смазки представляют собой комбинацию частиц сульфида олова(IV) и частиц графита, частиц сульфида олова(IV) и частиц сульфида молибдена(IV) или частиц графита и частиц сульфида молибдена(IV), и
2
(b) слой скольжения наносят гальваническим путем при температуре электролита 20-60°C и плотности тока 0,5-20 А/дм.
7. Способ по п.6, отличающийся тем, что электролит содержит как минимум алкилсульфоновую кислоту, алкилариловый эфир и сульфат эфира.
8. Применение слоистого композитного материала по одному из пп. 1-5 для подшипников скольжения, в частности, коренных подшипников, подшипников распределительного вала или подшипников верхней головки шатуна.